(57)【要約】【課題】エネルギー貯蔵システム用の電極と、その製造方法と、この電極を含むエネルギー貯蔵システム。【解決手段】所定の多孔率、純度および粒度分布を有する活性炭と、ポリマー結合剤とをベースにした活性炭素材料のフィルムと、このフィルムを電流コレクタ上に塗布した電極と、少なくとも一つの電極を含むスーパーコンデンサ。さらに、上記フィルムの製造方法と、電極と、スーパーコンデンサとに関する。【特許請求の範囲】
【請求項１】
下記（ａ）〜（ｄ）の特徴を有する少なくとも一種の活性炭（ＡＣ）と、厚さが１ｍｍ以下、好ましくは３０〜５００μｍの少なくとも一種のポリマー材料とをベースにしたスーパーコンデンサのような二重層型エネルギー貯蔵システムの電極用活性炭材料のフィルム：
（ａ）多孔率：
（１）活性炭の全多孔率の少なくとも７５％、好ましくは少なくとも７８％を占める、ＤＦＴ法によって測定したミクロポアー容積（孔径＜２ｎｍ）が０．５〜０．７５ｃｍ3／ｇ、好ましくは０．５〜０．６５ｃｍ3／ｇ、
（２）ＢＥＴ比表面積が１２００〜１８００ｍ2／ｇ、好ましくは１２００〜１６００ｍ2／ｇ、
（ｂ）純度：
（１）ＡＳＴＭ Ｄ２８６６−８３規格の方法で測定した全灰分が１．５重量％以下、
（２）無機化（ＨＮＯ3／Ｈ2Ｏ2処理）後にＩＣＰ発光分析法で測定した不純物、塩化物の場合には水で抽出後にイオンクロマトグラフィで分析して測定した不純物の重量パーセントが以下の通り：
［塩化物］≦８０ｐｐｍ
［クロム］≦２０ｐｐｍ
［銅］≦５０ｐｐｍ
［鉄］≦３００ｐｐｍ
［マンガン］≦２０ｐｐｍ
［ニッケル］≦１０ｐｐｍ
［亜鉛］≦２０ｐｐｍ
（ｃ）レーザー散乱で測定した粒度分布が以下の通り：
３μｍ≦ｄ50≦１５μｍ、
１０μｍ≦ｄ90≦６０μｍ、
（ｄ）ＣＥＦＩＣ法で測定したｐＨが３．５〜９、好ましくは４．５〜８。
【請求項２】
下記（１）〜（５）の特徴を有する、有機電解質、例えばアセトニトリル中のテトラエチルアンモニウムテトラフルオロボレート（Ｅｔ4ＮＢＦ4）中の請求項１に記載のフィルムで片側または両側を被覆した電流コレクタを有する電極：
（１）電極の密度または電極の活物質のフィルムの密度が０．４５ｇ／ｃｍ3以上、好ましくは０．５ｇ／ｃｍ3以上、
（２）５ｍＡ／ｃｍ2で測定した初期容積キャパシタンスが電極１ｃｍ3当たり４７Ｆ以上、好ましくは５０Ｆ以上、
（３）±５ｍＡ／ｃｍ2、０〜２．３Ｖで測定した１０，０００サイクル後の容積キャパシタンスと初期容積キャパシタンスとの比が０．８５以上、好ましくは０．９以上、
（４）１ｋＨｚで測定した（２つの同一の電極と１つのセパレータとからなる）電池の初期表面抵抗が１以下、好ましくは０．９以下、さらに好ましくは０．８５Ω．ｃｍ2以下、
（５）１０，０００サイクル後の表面抵抗と初期表面抵抗との比が１．５以下、好ましくは１．３以下。
【請求項３】
下記（ａ）〜（ｇ）の段階を含む請求項２に記載の電極の製造方法：
（ａ）少なくとも８０重量部かつ９７重量部以下の活性炭（ＡＣ）を含む出発材料の粉末状炭素材料と、水性または有機の溶媒とを、好ましくは粉末状炭素材料１重量部に対して溶媒３〜５０重量部の比率にして、好ましくは少なくとも５０℃、例えば５０〜８０℃の温度で混合し、
（ｂ）熱可塑性ポリマーまたはエラストマーまたは溶媒に可溶なこれらの混合物、例えばポリオキシエチレン（ＰＯＥ）およびポリオキシプロピレン（ＰＯＰ）のようなポリエーテル、ポリビニルアルコール（ＰＶＡ）のようなポリアルコール、エチレン／酢酸ビニルコポリマー（ＥＶＡ）、ポリテトラフルオロエチレン（ＰＴＦＥ）、スチレン／ブタジエンコポリマー、フッ化ポリビニリデン（ＰＶＤＦ）またはＰＶＤＦ／ＨＦＰ型のコポリマー、カルボキシメチルセルロース（ＣＭＣ）およびポリイミドの中から選択されるポリマー結合剤を、水性懸濁液または溶媒溶液の形で添加し、均一になるまで混合し、
（ｃ）溶媒を好ましくは５０〜１００℃の温度で部分蒸発させてペーストまたはインクまたはスラリーとし、
（ｄ）必要な場合には、ペーストを結合剤がフィブリル化するまでさらに混練し、
（ｅ）上記のペースト、インクまたはスラリーを塗布、例えば支持体、好ましくは剥離可能の支持体上に塗布するか、電流コレクタ上に直接塗布して、薄いフィルムとし、
（ｆ）フィルムを乾燥、例えば、少なくとも８０℃の温度で真空乾燥し、
（ｇ）電流コレクタの片面または両面を（ｆ）で得られたフィルムで被覆する。
【請求項４】
（ａ）段階で２０重量部以下の活性炭（ＡＣ）を他の炭素材料料、例えば活性炭、アセチレンブラックまたはカーボンブラックまたはカーボンナノチューブの中から選択される一種または複数の他の炭素材料料で置換する請求項３に記載の方法。
【請求項５】
（ｂ）段階のポリマー結合剤をＰＴＦＥまたはスチレン／ブタジエンの水性懸濁液か、必要に応じてエチレンおよび／またはプロピレンカーボネートの存在下のアセトン、Ｎ−メチルピロリドン中のＰＶＤＦまたはＶＦ２／ＨＦＰコポリマーの溶液にする請求項３または４に記載の方法。
【請求項６】
（ｂ）段階でのポリマー結合剤に対する炭素材料の重量比を９９／１〜７０／３０、好ましくは９８／２〜９０／１０にする請求項３〜５のいずれか一項に記載の電極の製造方法。
【請求項７】
〔（ｅ）段階および（ｆ）段階で〕活性炭素材料とポリマー結合剤とのフィルムを押出で製造する請求項３〜６のいずれか一項に記載の電極の製造方法。
【請求項８】
（ａ）〜（ｆ）段階を含む請求項１に記載の活物質のフィルムの製造方法。
【請求項９】
請求項２に記載の電極を少なくとも一つ、好ましくは２つ含むエネルギー貯蔵システムまたはスーパーコンデンサ。
【発明の詳細な説明】
【技術分野】
【０００１】
本発明は、二重層型エネルギー貯蔵システム（supercondensateurs, スーパーコンデンサ）用の電極に関するものである。
本発明はさらに、この電極の製造方法と、この電極を含むエネルギー貯蔵システムとに関するものである。
【背景技術】
【０００２】
「スーパーキャパシター」、「スーパーコンデンサ」、「電気二重層コンデンサ」または「ＥＤＬＣ」とよばれるエネルギー貯蔵システムは活物質が塗布された電流コレクタで構成され、この系は塩を含む溶媒中に浸漬され、電気エネルギーが貯蔵される。この貯蔵された電気エネルギーは後で使用される。
【０００３】
二重層型エネルギー貯蔵システムで最もよく用いられる活物質は比表面積が高く（一般に５００〜２５００ｍ2／ｇ）、コストが比較的安い活性炭である。この活性炭は起源または先駆体（硬質炭、亜炭、木材、果実殻等）、その活性化のタイプ（物理的（すなわち水蒸気）か、化学的（例えば燐酸、水酸化ナトリウムまたは水酸化カリウム）か）および／または後処理の精製法（それによって諸特性が与えられる）によって区別される。
【０００４】
上記用途で重要な活物質（例えば活性炭）の３つの基本的特性は以下の（ａ）〜（ｃ）である：
（ａ）細孔の分布：これが活物質表面への電解質イオンの接近し易さ（accessibilite）を決定する。炭素の表面へ接近可能なイオンの量が電極の容量（ファラド（Ｆ）で表示）すなわちそのエネルギー密度を決定し、一方、イオンの易動度（mobilite）が電極の表面抵抗（オーム．ｃｍ2（Ω．ｃｍ2）で表示）に寄与する。この表面抵抗はパワー密度に反比例する。活性炭の細孔分布は一般に下記（１）〜（３）で表わされる：
（１）全孔容積（volume poreux total）（例えば、活性炭１ｇ当たりの窒素の容積ｃｍ3で表記）、
（２）孔の寸法の関数としての上記容積の分布（パーセンテージで表示）。これはミクロポアー（＜２ｎｍ）、メソポアー（２〜５０ｎｍ）、マクロポアー（＞５０ｎｍ）に分類される。
（３）活性炭の比表面積またはＢＥＴ表面積（ｍ2／ｇで表示）、
（ｂ）純度：電極の老化（エージング）挙動を活性炭中に存在する酸化還元不純物、特に炭素の電気特性に有害となる不純物の種類および量で測定する。
（ｃ）粒度分布：特に、電極製造時の炭素の加工性に影響を与える。
【０００５】
ある種の活性炭はスーパーコンデンサ用の高いエネルギー密度または高いパワー密度が得られる多孔率を有するということは知られている。下記文献には、水酸化ナトリウムで化学的に活性化し、水で洗浄して得られる活性炭が記載されている。
【特許文献１】米国特許第５，４３０，６０６号明細書
【０００６】
この炭素を用いて製造されたエネルギー貯蔵システムは良好なエネルギー密度の初期性能を有するが、老化に関する挙動は記載がない。さらに、この製造方法は化学的な活性化であるため、コストがかかる。
下記文献には、主としてミクロポアー（特許文献２、３）またはメソポアー（特許文献４）からなる特定の多孔質構造を有する活性炭から得られる高いエネルギー密度を有するスーパーコンデンサが記載されている。
【特許文献２】米国特許第５，９０５，６２９号明細書
【特許文献３】米国特許第６，０６０，４２４号明細書
【特許文献４】米国特許第５，９２６，３６１号明細書
【０００７】
しかし、電極の老化挙動、スーパーコンデンサの基本的特性に関する記載はない。さらに、この炭素は活性炭先駆体を燐酸で化学的に活性化した後に水で洗浄して不純物を除去し、追加の熱処理を行うというコストのかかる方法で得られる。
下記文献には物理的に活性化した後に水で洗浄して得られる活性炭のスーパーコンデンサでの使用が記載されている。
【特許文献５】特開０９−０６３９０７号公報
【０００８】
この活性炭は粒径が６〜１０μｍで、比表面積が１０００〜１５００ｍ2／ｇである点に特徴があるが、最終炭素中に存在する不純物や、スーパーコンデンサでの実際の老化状態に関する記載はない。
下記文献に記載のように、スーパーコンデンサの大規模な用途、例えば自動車業界での使用ではコストを１／５削減し、エネルギー貯蔵容量を増加させる必要がある。
【非特許文献１】ＩＥＥＥスペクトル（２００５年１月、２９頁）
【発明の開示】
【発明が解決しようとする課題】
【０００９】
しかし、自動車市場の経済的制約に見合った価格で、経時的に安定した高いエネルギー密度とパワー密度の同時に有するスーパーコンデンサはこれまでの技術的解決法では得ることができない。
【課題を解決するための手段】
【００１０】
本発明は、下記（ａ）〜（ｄ）の特徴を有する少なくとも一種の活性炭（以下、ＡＣ）と、厚さが１ｍｍ以下、好ましくは３０〜５００μｍの少なくとも一種のポリマー材料とをベースにしたスーパーコンデンサのような二重層型エネルギー貯蔵システムの電極用活性炭材料のフィルムを提供する：
（ａ）多孔率：
（１）活性炭の全多孔率の少なくとも７５％、好ましくは少なくとも７８％を占める、ＤＦＴ法によって測定したミクロポアー容積（孔径＜２ｎｍ）が０．５〜０．７５ｃｍ3／ｇ、好ましくは０．５〜０．６５ｃｍ3／ｇ、
（２）ＢＥＴ比表面積が１２００〜１８００ｍ2／ｇ、好ましくは１２００〜１６００ｍ2／ｇ、
（ｂ）純度：
（１）ＡＳＴＭ Ｄ２８６６−８３規格の方法で測定した全灰分が１．５重量％以下、
（２）無機化（ＨＮＯ3／Ｈ2Ｏ2処理）後にＩＣＰ発光分析法で測定した不純物、塩化物の場合には水で抽出後にイオンクロマトグラフィで分析して測定した不純物の重量パーセントが以下の通り：
［塩化物］≦８０ｐｐｍ
［クロム］≦２０ｐｐｍ
［銅］≦５０ｐｐｍ
［鉄］≦３００ｐｐｍ
［マンガン］≦２０ｐｐｍ
［ニッケル］≦１０ｐｐｍ
［亜鉛］≦２０ｐｐｍ
（ｃ）レーザー散乱で測定した粒度分布が以下の通り：
３μｍ≦ｄ50≦１５μｍ、
１０μｍ≦ｄ90≦６０μｍ、
（ｄ）ＣＥＦＩＣ法で測定したｐＨが３．５〜９、好ましくは４．５〜８。
【発明を実施するための最良の形態】
【００１１】
上記活物質のフィルムを有する本発明電極は、有機電解質（例えばアセトニトリル中のテトラエチルアンモニウムテトラフルオロボレート（Ｅｔ4ＮＢＦ4））と一緒に用いたときに、下記の特徴を有する：
（１）電極の密度または電極の活物質のフィルムの密度が０．４５ｇ／ｃｍ3以上、好ましくは０．５ｇ／ｃｍ3以上で、
（２）５ｍＡ／ｃｍ2で測定した初期容積キャパシタンス（capacite volumique initial）が４７Ｆ／ｃｍ3以上、好ましくは５０Ｆ／ｃｍ3以上で、
（３）±５ｍＡ／ｃｍ2、０〜２．３Ｖで測定した、初期容積キャパシタンスに対する１０，０００サイクル後の容積キャパシタンスの比が０．８５以上、好ましくは０．９以上で、
（４）１ｋＨｚで測定した（２つの同一の電極と１つのセパレータとからなる）電池の初期表面抵抗が１以下で、好ましくは０．９以下、さらに好ましくは０．８５Ω．ｃｍ2以下で、
（５）初期抵抗に対する１０，０００サイクル後の電池の表面抵抗の比が１．５以下、好ましくは１．３以下である。
【００１２】
本発明の電極はスーパーコンデンサのような二重層エネルギー貯蔵システムの製造で特に有用である。この用途で市販されている市販の炭素で製造した電極、例えば下記の比較例でテストしたＫｕｒａｒａｙ社から市販のＹＰ１７またはＮｏｒｉｔ社から市販のＡ ＳＵＰＲＡと比較して、本発明電極は非常に高い電極密度を有し、従って、極めて低い抵抗を維持した状態で優れた容積キャパシタンスすなわち優れたエネルギー密度が得られ、従って、高いパワー密度が得られる。
しかも、上記特徴を有する活性炭が低コストの材料、例えば植物起源の原料（木材、果実殻等）から余りコストのかからない当業者に周知の活性化法（物理的な活性化法）で製造でき、経済的観点から特に魅力的である。
【００１３】
本発明の別の対象は、上記特徴を有する少なくとも一種の活性炭をベースにした活物質のフィルムの製造方法と、電流コレクタの片面または両面を上記フィルムで被覆した電極とにある。
【００１４】
この製造方法は下記（ａ）〜（ｇ）の段階を含む：
（ａ）少なくとも８０重量部かつ９７重量部以下のＡＣを含む出発材料の粉末状炭素材料と溶媒とを、好ましくは粉末状炭素材料１重量部当たり溶媒３〜５０重量部の比率にして、混合する。溶媒はエタノールのような任意の水性または有機溶媒にすることができる。
本発明の一つの実施例では、一種または複数のＡＣの２０重量部以下を、例えば活性炭、アセチレンブラック、カーボンブラックまたはカーボンナノチューブの中から選択される一種または複数の他の炭素材料で置換することができる。カーボンナノチューブ（ＣＮＴ）は周知の材料で、一般に一層（単層ナノチューブＳＷＮＴ）または複数層（多層ナノチューブＭＷＮＴ）のシートに巻かれたグラファイト箔で構成されている。この２種類のＣＮＴは市場で入手でき、公知の方法で製造できる。ファラデー挙動を改良するために導電性ポリマーで被覆されたナノチューブ、および／または、金属酸化物が添加されたナノチューブを用いることもできる。
本発明の一つの実施例では（ａ）段階を超音波を用いて、例えば５〜６０分間実施する。本発明の一つの実施例では（ａ）段階を少なくとも５０℃、例えば５０℃〜８０℃の温度で実施する。
【００１５】
（ｂ）ポリマー結合剤を添加し、均一になるまで混練する。ポリマー結合剤の例としては熱可塑性ポリマーまたはエラストマーまたは溶媒に可溶なこれらの混合物を用いることができる。ポリマーとしては特にポリオキシエチレン（ＰＯＥ）およびポリオキシプロピレン（ＰＯＰ）のようなポリエーテル、ポリビニルアルコール（ＰＶＡ）のようなポリアルコール、エチレン／酢酸ビニルコポリマー（ＥＶＡ）、ポリテトラフルオロエチレン（ＰＴＦＥ）、スチレン／ブタジエンコポリマー、フッ化ポリビニリデン（ＰＶＤＦ）、カルボキシメチルセルロース（ＣＭＣ）およびポリイミドが挙げられる。結合剤は水性懸濁液または溶媒溶液の形で用いるのが有利である。
【００１６】
炭素材料は９９／１〜７０／３０、好ましくは９８／２〜９０／１０の重量比でポリマー結合剤と混合するのが好ましい。
本発明の一つの実施例では、ポリマー結合剤がＰＴＦＥまたはスチレン／ブタジエンの水性懸濁液である。本発明の一つの実施例では、ポリマー結合剤がアセトンまたはＮ−メチルピロリドンのような有機溶媒中のＰＶＤＦまたはＰＶＤＦ−ＨＦＰ（ＶＦ２／ＨＦＰ）コポリマーの溶液である。有機溶媒は可塑剤の役目をするエチレンおよび／またはプロピレンカーボネートを含むことができる。
【００１７】
（ｃ）溶媒を好ましくは５０〜１００℃の温度で部分蒸発させ、所望の粘稠度に応じてペーストまたはインクまたはスラリーを作る。
【００１８】
（ｄ）必要な場合には、ペーストを次の成形段階に適した機械特性が得られるまでさらに混練する。
【００１９】
（ｅ）上記のペースト、インクまたはスラリーを例えば支持体上に塗布して薄いフィルムにする。
支持体上に（ｃ）または（ｄ）段階で得られたペースト、インクまたはスラリーで被覆（塗布）して電極フィルムを製造する。この被覆は剥離可能な支持体上に例えばテンプレート（一般に平面形状のもの）を用いて実施するのが有利である。電流コレクタに直接塗布して電極を直接製造することもできる。
【００２０】
（ｆ）フィルムを例えばほぼ真空下で少なくとも８０℃の温度で乾燥する。フィルムが得られる。その厚さは特にＡＣ／結合剤比と成形技術とに依存するが一般に数μｍ〜ｍｍであり、３０〜５００μｍであるのが好ましい。
例えば下記文献に記載の押出技術によってＡＣ／ポリマー結合剤フィルムを製造しても本発明の範囲を逸脱するものではない。
【特許文献６】国際特許第９８／３４９７７号公報
【００２１】
（ｇ）電流コレクタの片面または両面を（ｆ）で得られたフィルムで被覆する。
電流コレクターはイオンを伝導せず、エネルギー貯蔵システムの操作条件下で電気化学的に安定な任意の導電性材料にすることができる。この電流コレクタの製造に用いるのに適した材料は炭素、非反応性金属および合金、例えばアルミニウム、チタンおよびステンレス鋼、導電性ポリマー、ポリマーを導電性にする導電体を充填した非導電性ポリマーおよびこれらに類似する材料である。
【００２２】
一つの有利な実施形態では、厚さが３０〜２００μｍ、好ましくは７５〜１５０μｍのアルミニウム箔、アルミニウムメッシュ、アルミニウムフォームである。
本発明の一つの好ましい実施例では電流コレクタに下記の処理を行う：
（１）厚さが７５〜１５０μｍになるようにラミネーションし、
（２）機械的エッチングをし、
（３）表面処理、例えばいわゆるエッチング技術または例えば塗料（この塗料は例えばポリウレタンベースにでき、必要に応じてポリマーを導電性にするアセチレンブラック型の導電体を添加できる）の気化による結合下地層の塗布を行なう。
【００２３】
本発明の他の対象は上記方法の（ａ）〜（ｆ）または（ａ）〜（ｅ）段階を含むＡＣをベースにした活物質のフィルムの製造方法と、（ａ）〜（ｇ）または（ａ）〜（ｆ）段階を含む上記フィルムを含む電極の製造方法にある。
本発明のさらに別の対象は、少なくとも一方（好ましくは両方）が上記定義の本発明の電極である一対の電極と、電子的に非導電性の多孔質イオン伝導性セパレータと、電解質とを含むスーパーコンデンサのような二重層型エネルギー貯蔵システムにある。
【００２４】
スーパーコンデンサの製造に適した電解質は任意の高イオン伝導性媒体、例えば酸、塩または塩基の水溶液からなる。必要な場合には非水電解質、例えばアセトニトリルまたはγブチロラクトンまたはプロピレンカーボネート中のテトラエチルアンモニウムテトラフルオロボレート（Ｅｔ4ＮＢＦ4）を用いることもできる。
電極の一方を従来技術で周知の別の材料で構成することもできる。
【００２５】
電極間に挿入されるセパレータは一般に高多孔質材料から成り、その役目は電極間を電子絶縁するとともに、電解質のイオンを通すことにある。
以下、活物質のフィルム、電極および本発明の同一の電極を２つ有するエネルギー貯蔵電池の製造方法を詳細に説明する。しかし、下記実施例は説明のためであり、本発明を限定するものではない。
【実施例】
【００２６】
下記のようにして電極を製造した：
（１）９重量部の乾燥した活性炭と、９０．５重量部の７０℃のエタノールとを１５分間超音波混合した後、０．５重量部の６０重量％ＰＴＦＥ水溶液を超音波混合し、
（２）８０℃で溶媒を部分蒸発させ、得られたペーストをエタノールの存在下で不活性支持体（ガラス板）上でＰＴＦＥのフィブリル化が完了するまで混練し、
（３）ペーストを１００℃でほぼ真空下に乾燥させ、
（４）予め１５０μｍにラミネートし、１８０番のサンドペーパーで機械的にエッチングし、５０重量％のアセチレンブラックを含むポリウレタンベースの塗料で被覆した２枚の発泡アルミニウム（９９．９％のアルミニウム）のコレクタの片面を上記ペーストで被覆し、電極を形成した。積層後の全体の厚さは４５０μｍである。
【００２７】
上記の系は水および酸素の含有率が１ｐｐｍ以下の雰囲気に制御されたグローブボックス内で組み立てる。面積が４ｃｍ2の２つの正方形の電極の間にミクロポーラスなポリマーセパレータを挿入する。この組立体を２つのＰＴＦＥクサビと２つのステンレス鋼クランプを用いて固定する。次いで、得られたエレメントを、１．５ｍｏｌ／ｌのアセトニトリル中のテトラエチルアンモニウムテトラフルオロボレート溶液を電解質として含む密封電気化学的電池内に配置する。
【００２８】
こうして組み立てられた電池の電気化学的性能は下記手順で測定した：
（１）定電流サイクリング（cyclage galvanostatique）：０〜２．３Ｖの±５ｍＡ／ｃｍ2の間の定電流をコンデンサの端子に流して充電−放電曲線を描く。コンデンサの放電の傾きから容量（キャパシタンス）を求める。この値を２倍し、活物質の質量で割り、単位電極毎の活物質で割ることで単位電極当り活物質１ｇ当たりの容量で表す。抵抗値は電気インピーダンス分光法で測定する。この試験ではコンデンサに静的機能点付近で低振幅の可変周波数の正弦波電圧を加える。応答電流は励起電圧と位相がずれ、従って、複素インピーダンスは抵抗と同じ電圧と電流との間の比である。すなわち、抵抗値は１ｋＨｚの周波数の時のインピーダンスの実数部に電極の面積を掛けたもので表される。
【００２９】
（２）老化（エージング）試験は下記のように実施した：定電流サイクリングを０〜２．３Ｖの間で±５０ｍＡ／ｃｍ2で実施する。容量はスーパーコンデンサ放電ラインから直接求め、抵抗値は一連の１ｋＨｚの電流パルスで充電した後に毎回測定した。各サイクルでの測定値から充電−放電サイクルを関数としたスーパーコンデンサの容量および抵抗の変化が分る。このサイクリングは電気化学的電池の密封が完全に保証される時間、すなわち１０，０００サイクルの時間だけ行った。
【００３０】
実施例１（本発明）
下記特徴を有する活性炭を用いた：
【表１】
2008543039.tif 000002
【００３１】
製造したエネルギー貯蔵電池の性能を上記手順に従って測定した。結果は［表２］に示してある：
【表２】
2008543039.tif 000003
【００３２】
実施例２
実施例１に記載の活性炭の代わりにＫｕｒａｒａｙ社から商品名ＹＰ１７で市販の活性炭と、Ｎｏｒｉｔ社から商品名Ａ ＳＵＰＲＡで市販の活性炭とを同じ比率でそれぞれ含む２つの電池を製造した。この２つの市販活性炭の特徴は［表３］に示してある：
【表３】
2008543039.tif 000004
【００３３】
ＹＰ１７およびＡ ＳＵＰＲＡをベースにした電池の性能は［表４］に示してある：
【表４】
2008543039.tif 000005
【００３４】
実施例１（本発明）と実施例２の電極性能を比較すると、本発明電極は初期および老化後の容積キャパシタンスが１３〜３０％増加し、しかも、抵抗が極めて低いことがわかる。
【国際調査報告】
2008543039.tif 000006
2008543039.tif 000007
2008543039.tif 000008
2008543039.tif 000009
2008543039.tif 000010
2008543039.tif 000011